(57)【要約】      （修正有）【課題】色素増感太陽電池の光電変換効率を改良することが可能な色素化合物を提供する。【解決手段】以下の式(I)で表される色素化合物、またはその塩に関し：2010116561.tif 000044色素化合物は、色素増感太陽電池（DSSC）に好適である。色素化合物を使用することによって、DSSCの光電特性を改善する。【選択図】なし【特許請求の範囲】
【請求項１】
以下の式(I)で表される色素化合物、またはその塩：
【化１】
2010116561.tif 000027
式中、
R1、R2、R3およびR4は、それぞれ独立して、H、C1〜C12アルキル、C1〜C12アルコキシまたはハロゲンであり、nは1、2または3であり；
D1およびD2は、それぞれ独立して、C1〜C12アルキル、
【化２】
2010116561.tif 000028
であるか、または、D1、D2およびNが共に結合して、
【化３】
2010116561.tif 000029
を形成し、式中、R5、R6、R7、R8、R10、R11、R13およびR14は、それぞれ独立して、H、C1〜C12アルキル、C1〜C12アルコキシ、アミノまたはハロゲンであり、R9、R12およびR15は、それぞれ独立して、H、またはC1〜C12アルキルであり；
Bは、
【化４】
2010116561.tif 000030
であり、式中、R16、R17およびR18は、それぞれ独立して、H、C1〜C12アルキル、C1〜C12アルコキシまたはハロゲンであり、R19、R20、R21およびR22は、それぞれ独立して、HまたはC1〜C12アルキルであり、ZはO、SまたはSeである。
【請求項２】
請求項１に記載の色素化合物であって、nが1である、色素化合物。
【請求項３】
請求項１に記載の色素化合物であって、D1およびD2が、それぞれ独立して、C1〜C12アルキル、
【化５】
2010116561.tif 000031
であり、式中、R5、R6、R7およびR8は、それぞれ独立して、H、C1〜C12アルキル、C1〜C12アルコキシ、アミノまたはハロゲンであり、R9がHまたはC1〜C12アルキルである、色素化合物。
【請求項４】
請求項３に記載の色素化合物であって、Bが、
【化６】
2010116561.tif 000032
であり、式中、R16はH、C1〜C12アルキル、C1〜C12アルコキシまたはハロゲンであり、R19およびR22は、それぞれ独立して、HまたはC1〜C12アルキルであり、ZはO、SまたはSeである、色素化合物。
【請求項５】
請求項４に記載の色素化合物であって、ZがSであり、nが1である、色素化合物。
【請求項６】
請求項５に記載の色素化合物であって、R1、R2、R3、R4、R5、R6、R7、R8およびR16が、それぞれ独立して、H、C1〜C12アルキルまたはC1〜C12アルコキシである、色素化合物。
【請求項７】
請求項６に記載の色素化合物であって、R1、R2、R3、R4、R5、R6、R7、R8およびR16が、それぞれ独立して、HまたはC1〜C12アルキルである、色素化合物。
【請求項８】
請求項１に記載の色素化合物であって、Bが、
【化７】
2010116561.tif 000033
であり、式中、R16はH、C1〜C12アルキル、C1〜C12アルコキシまたはハロゲンであり、R19はHまたはC1〜C12アルキルであり、ZはO、SまたはSeである、色素化合物。
【請求項９】
請求項８に記載の色素化合物であって、D1およびD2が、それぞれ独立して、C1〜C12アルキルまたは
【化８】
2010116561.tif 000034
であり、式中、R5、R6およびR7は、それぞれ独立して、H、C1〜C12アルキル、C1〜C12アルコキシ、アミノまたはハロゲンである、色素化合物。
【請求項１０】
請求項９に記載の色素化合物であって、ZがSであり、nが1である、色素化合物。
【請求項１１】
請求項１０に記載の色素化合物であって、R1、R2、R3、R4、R5、R6、R7およびR16が、それぞれ独立して、H、C1〜C12アルキル、C1〜C12アルコキシである、色素化合物。
【請求項１２】
請求項１１に記載の色素化合物であって、R1、R2、R3、R4、R5、R6、R7およびR16が、それぞれ独立して、HまたはC1〜C12アルキルである、色素化合物。
【請求項１３】
請求項１２に記載の色素化合物であって、R16およびR19がHである、色素化合物。
【請求項１４】
請求項１に記載の色素化合物であって、色素化合物が色素増感太陽電池（DSSC）用の色素化合物である、色素化合物。
【請求項１５】
請求項１に記載の色素化合物であって、式(I)が以下の式(23a)または(35a)である、色素化合物：
【化９】
2010116561.tif 000035
【請求項１６】
請求項１５に記載の色素化合物であって、色素化合物が色素増感太陽電池用の色素化合物である、色素化合物。
【請求項１７】
色素増感太陽電池であって、
(a)以下の式(I)で表される色素化合物、またはその塩を含む光陽極：
【化１０】
2010116561.tif 000036
式中、
R1、R2、R3およびR4は、それぞれ独立して、H、C1〜C12アルキル、C1〜C12アルコキシまたはハロゲンであり、nは1、2または3であり；
D1およびD2は、それぞれ独立して、C1〜C12アルキル、
【化１１】
2010116561.tif 000037
であるか、または、D1、D2およびNが共に結合して、
【化１２】
2010116561.tif 000038
を形成し、式中、R5、R6、R7、R8、R10、R11、R13およびR14は、それぞれ独立して、H、C1〜C12アルキル、C1〜C12アルコキシ、アミノまたはハロゲンであり、R9、R12およびR15は、それぞれ独立して、HまたはC1〜C12アルキルであり；
Bは、
【化１３】
2010116561.tif 000039
であり、式中、R16、R17およびR18は、それぞれ独立して、H、C1〜C12アルキル、C1〜C12アルコキシまたはハロゲンであり、R19、R20、R21およびR22は、それぞれ独立して、HまたはC1〜C12アルキルであり、ZはO、SまたはSeである；
(b)陰極；および
(c)光陽極と陰極の間に配置された、電解質層
を含む、色素増感太陽電池。
【請求項１８】
色素溶液であって、
(A)以下の式(I)に表される色素化合物、またはその塩であって、色素化合物の含量が0.01〜1重量％であり：
【化１４】
2010116561.tif 000040
式中、
R1、R2、R3およびR4は、それぞれ独立して、H、C1〜C12アルキル、C1〜C12アルコキシまたはハロゲンであり、nは1、2または3であり；
D1およびD2は、それぞれ独立して、C1〜C12アルキル、
【化１５】
2010116561.tif 000041
であるか、または、D1、D2およびNが共に結合して、
【化１６】
2010116561.tif 000042
を形成し、式中、R5、R6、R7、R8、R10、R11、R13およびR14は、それぞれ独立して、H、C1〜C12アルキル、C1〜C12アルコキシ、アミノまたはハロゲンであり、R9、R12およびR15は、それぞれ独立して、HまたはC1〜C12アルキルであり；
Bは、
【化１７】
2010116561.tif 000043
であり、式中、R16、R17およびR18は、それぞれ独立して、H、C1〜C12アルキル、C1〜C12アルコキシまたはハロゲンであり、R19、R20、R21およびR22は、それぞれ独立して、HまたはC1〜C12アルキルであり、ZはO、SまたはSeである；および
(B)有機溶媒であって、有機溶媒の含量は99.99〜99重量％であり、有機溶媒は、アセトニトリル、メタノール、エタノール、プロパノール、ブタノール、ジメチルホルムアミドおよびN-メチル-2-ピロリジノンより成る群から選択される：
を含む、色素溶液。
【発明の詳細な説明】
【技術分野】
【０００１】
本発明は、色素化合物およびそれを使用する光電部品に関し、より詳しくは、色素増感太陽電池（DSSC）に使用される色素化合物、およびそれを使用する光電部品に関する。
【背景技術】
【０００２】
産業技術の進展に伴い、今日全世界が直面する深刻な問題は、エネルギー危機および環境汚染である。世界エネルギー危機を解決し、環境汚染を軽減するための、有効な手段の一つは太陽電池であり、これは太陽エネルギーを電力に変換し得る。色素増感太陽電池は、低製造コスト、大規模製造、高柔軟性、光線透過率、および建造物において使用できるという優位点を有することから、色素増感太陽電池の適用はますます魅力的になる。
【０００３】
現在、グレッツェル(Graetzel)らは、一連の文献、例えば、オリーガン(O'Regan), B.;グレッツェル, M. ネイチャー(Nature)1991年、353巻737頁（非特許文献１）を開示し、色素増感太陽電池の実用性を示している。色素増感太陽電池の一般的構造は、陽極、陰極、ナノ多孔性二酸化チタン層、色素、および電解質を含み、ここで色素は、色素増感太陽電池の変換効率において重要な役割を担う。色素増感太陽電池に好適な色素は、特徴として、幅広い吸収スペクトル、高モル吸収係数、熱安定性、および光安定性を要する。
【０００４】
ルテニウム錯体は、昨今、より高い変換効率を有する増感色素である。しかし、ルテニウム錯体の製造コストは高く、ルテニウム錯体を広く使用する際には、供給不足の問題があり得る。色素増感太陽電池のための有機増感剤は、モル吸収係数が高いという優位点を有する。さらに、分子設計によって、種々の有機増感剤を製造することが可能である。従って、異なる色の色素増感太陽電池を製造して、色素増感太陽電池の適用柔軟性を改良することが可能である。加えて、目的物の色と合わせて、色素増感太陽電池の色を変えることも可能である。現在、クマリン（ハラ,K.;サヤマ,K.;アラカワ,H.;オオガ,Y.;シンポ(Shinpo),A.;サグ(Sug),S. Chem. Commun. 2001年、569頁（非特許文献２））、インドリン（ホリウチ,T.;ミウラ,H.;スミオカ,K.;ウチダ,S. J. Am. Chem. Soc. 2004年、126巻12218頁（非特許文献３））、およびメロシアニン（オオタカ,H.;キラ,M.;ヤノ,K.;イトウ,S.;ミテクラ,H.;カワタ,T.;マツイ,F. J. Photochem.Photobiol. A: Chem. 2004年、164巻 67頁（非特許文献４））等の色素誘導体が、既に色素増感太陽電池の製造に適用されている。
【０００５】
しかし、増感色素の合成方法は非常に複雑であり、増感色素の合成条件を制御するのは困難である。
【０００６】
色素増感太陽電池の色素は変換効率に決定的に影響する。従って、色素増感太陽電池の変換効率を改善し得る、色素化合物を提供することが望ましい。加えて、色素増感太陽電池の製造コストを削減するため、色素化合物の合成方法を簡素化することも重要である。
【先行技術文献】
【非特許文献】
【０００７】
【非特許文献１】オリーガン(O'Regan), B.;グレッツェル, M. ネイチャー(Nature)1991年、353巻737頁
【非特許文献２】ハラ,K.;サヤマ,K.;アラカワ,H.;オオガ,Y.;シンポ(Shinpo),A.;サグ(Sug),S. Chem. Commun. 2001年、569頁
【非特許文献３】ホリウチ,T.;ミウラ,H.;スミオカ,K.;ウチダ,S. J. Am. Chem. Soc. 2004年、126巻12218頁
【非特許文献４】オオタカ,H.;キラ,M.;ヤノ,K.;イトウ,S.;ミテクラ,H.;カワタ,T.;マツイ,F. J. Photochem.Photobiol. A: Chem. 2004年、164巻 67頁
【発明の概要】
【発明が解決しようとする課題】
【０００８】
本発明の目的は、色素増感太陽電池に好適な、新規な色素化合物を提供することである。加えて、本発明の色素化合物はモル吸収係数が高いので、本発明の色素化合物によって、色素増感太陽電池の光電変換効率を改良することが可能である。
【０００９】
本発明の別の目的は、色素化合物の簡便な合成方法であって、色素化合物の合成工程がより少なく、工程の制御が容易で、かつ合成コストがより少ない、合成方法を提供することである。
【００１０】
さらに、本発明の別の目的は、より高い光電変換効率を示す、色素増感太陽電池を提供することである。
【課題を解決するための手段】
【００１１】
従って、本発明は、以下の式(I)で表される色素化合物、またはその塩を提供する：
【化１】
2010116561.tif 000002
式中、
R1、R2、R3およびR4は、それぞれ独立して、H、C1〜C12アルキル、C1〜C12アルコキシまたはハロゲンであり、nは1、2または3であり；
D1およびD2は、それぞれ独立して、C1〜C12アルキル、
【化２】
2010116561.tif 000003
であるか、または、D1、D2およびNが共に結合して、
【化３】
2010116561.tif 000004
（即ち、C4〜C6シクロヘテロアルキレン）を形成し、式中、R5、R6、R7、R8、R10、R11、R13およびR14は、それぞれ独立して、H、C1〜C12アルキル、C1〜C12アルコキシ、アミノまたはハロゲンであり、R9、R12およびR15は、それぞれ独立して、HまたはC1〜C12アルキルであり；
Bは
【化４】
2010116561.tif 000005
であり、式中、R16、R17およびR18は、それぞれ独立して、H、C1〜C12アルキル、C1〜C12アルコキシまたはハロゲンであり、R19、R20、R21およびR22は、それぞれ独立して、HまたはC1〜C12アルキルであり、ZはO、S、またはSeである。
【００１２】
上記の式(I)において、R1、R2、R3およびR4は、それぞれ独立して、H、C1〜C12アルキル、C1〜C12アルコキシまたはハロゲンであり、nは1、2または3である。好ましくは、R1、R2、R3およびR4は、それぞれ独立して、H、C1〜C12アルキル、C1〜C12アルコキシまたはハロゲンであり、nは1または2である。より好ましくは、R1、R2、R3およびR4は、それぞれ独立して、H、C1〜C12アルキルまたはC1〜C12アルコキシであり、nは1または2である。さらにより好ましくは、R1、R2、R3およびR4は、それぞれ独立して、H、C1〜C12アルキルまたはC1〜C12アルコキシであり、nは1である。最も好ましくは、R1、R2、R3およびR4は、それぞれ独立して、HまたはC1〜C12アルキルであり、nは1である。
【００１３】
上記の式(I)において、D1およびD2は、それぞれ独立して、C1〜C12アルキル、
【化５】
2010116561.tif 000006
であるか、または、D1、D2およびNが共に結合して、
【化６】
2010116561.tif 000007
（即ち、C4〜C6シクロヘテロアルキレン）を形成し、式中、R5、R6、R7、R8、R10、R11、R13およびR14は、それぞれ独立して、H、C1〜C12アルキル、C1〜C12アルコキシ、アミノまたはハロゲンであり、R9、R12およびR15は、それぞれ独立して、HまたはC1〜C12アルキルである。好ましくは、D1およびD2は、それぞれ独立して、C1〜C12アルキル、
【化７】
2010116561.tif 000008
であり、式中、R5、R6、R7およびR8は、それぞれ独立して、H、C1〜C12アルキル、C1〜C12アルコキシ、アミノまたはハロゲンであり、R9は、HまたはC1〜C12アルキルである。より好ましくは、D1およびD2は、それぞれ独立して、C1〜C12アルキル、
【化８】
2010116561.tif 000009
であり、式中、R5、R6、R7およびR8は、それぞれ独立して、H、C1〜C12アルキルまたはC1〜C12アルコキシであり、R9は、HまたはC1〜C12アルキルである。最も好ましくは、D1およびD2は、それぞれ独立して、C1〜C12アルキル、
【化９】
2010116561.tif 000010
であり、式中、R5、R6、R7、R8およびR9は、それぞれ独立して、HまたはC1〜C12アルキルである。
【００１４】
加えて、本発明の一つの態様によれば、上記の式(I)において、D1およびD2は、それぞれ独立して、C1〜C12アルキルまたは
【化１０】
2010116561.tif 000011
であり、式中、R5、R6およびR7は、それぞれ独立して、H、C1〜C12アルキル、C1〜C12アルコキシ、アミノまたはハロゲンである。好ましくは、D1およびD2において、R5、R6およびR7は、それぞれ独立して、H、C1〜C12アルキルまたはC1〜C12アルコキシである。最も好ましくは、D1およびD2において、R5、R6およびR7は、それぞれ独立して、HまたはC1〜C12アルキルである。
【００１５】
上記の式(I)において、Bは
【化１１】
2010116561.tif 000012
であってもよく、式中、R16、R17およびR18は、それぞれ独立して、H、C1〜C12アルキル、C1〜C12アルコキシまたはハロゲンであり、R19、R20、R21およびR22は、それぞれ独立して、HまたはC1〜C12アルキルであり、ZはO、SまたはSeである。好ましくは、Bは
【化１２】
2010116561.tif 000013
であり、式中、R16はH、C1〜C12アルキル、C1〜C12アルコキシまたはハロゲンであり、R19およびR22は、それぞれ独立して、HまたはC1〜C12アルキルであり、ZはO、SまたはSeである。より好ましくは、Bは
【化１３】
2010116561.tif 000014
であり、式中、R16はH、C1〜C12アルキル、C1〜C12アルコキシまたはハロゲンであり、R19およびR22は、それぞれ独立して、HまたはC1〜C12アルキルであり、ZはSである。最も好ましくは、Bは
【化１４】
2010116561.tif 000015
であり、式中、R16、R19およびR22は、それぞれ独立して、HまたはC1〜C12アルキルであり、ZはSである。
【００１６】
加えて、本発明の一つの態様によれば、上記の式(I)において、Bは
【化１５】
2010116561.tif 000016
であってもよく、式中、R16はH、C1〜C12アルキル、C1〜C12アルコキシまたはハロゲンであり、R19はHまたはC1〜C12アルキルであり、ZはO、SまたはSeである。好ましくは、Bは
【化１６】
2010116561.tif 000017
であり、式中、R16はH、C1〜C12アルキル、C1〜C12アルコキシまたはハロゲンであり、R19はHまたはC1〜C12アルキルであり、ZはSである。より好ましくは、Bは
【化１７】
2010116561.tif 000018
であり、式中、R16はH、C1〜C12アルキルまたはC1〜C12アルコキシであり、R19はHまたはC1〜C12アルキルであり、ZはSである。さらにより好ましくは、Bは
【化１８】
2010116561.tif 000019
であり、式中、R16およびR19は、それぞれ独立して、HまたはC1〜C12アルキルであり、ZはSである。最も好ましくは、Bは
【化１９】
2010116561.tif 000020
であり、式中、R16およびR19はHであり、ZはSである。
【００１７】
上記の式(I)で表される色素化合物の具体例は、以下の化合物である：
【化２０】
2010116561.tif 000021
2010116561.tif 000022
【００１８】
本発明において、色素化合物の分子は、遊離酸の形態で示される。しかし、本発明の色素化合物の実際の形態は、塩であってもよく、より適切には、アルカリ金属塩または第４級アンモニウム塩であってもよい。
【００１９】
加えて、上記の色素化合物は、色素増感太陽電池のための色素化合物として使用される。
【００２０】
さらに本発明は、上記の色素化合物を含む、色素増感太陽電池も提供する。本発明の色素増感太陽電池は、上記の色素化合物を含む光陽極；陰極；および、光陽極と陰極の間に配置された電解質層を含む。
【００２１】
本発明の色素増感太陽電池において、光陽極は、透明基板、透明導電層、多孔性半導体層および色素化合物を含み、ここで色素化合物は上記の色素化合物である。
【００２２】
本発明の色素増感太陽電池において、透明基板の材質は、基板の材質が透明材質であれば、特に限定されない。好ましくは、透明基板の材質は、良好な耐湿性、耐溶剤性および耐候性を有する。従って、色素増感太陽電池は、透明基板によって外界からの湿度および気体に耐え得る。透明基板の具体例としては、限定されないが、石英およびガラス等の透明無機基板；ポリ（エチレンテレフタレート）（PET）、ポリ（エチレン2,6-ナフタレート）（PEN）、ポリカーボネート（PC）、ポリエチレン（PE）、ポリプロピレン（PP）、およびポリイミド（PI）等の透明プラスチック基板が挙げられる。さらに、透明基板の厚さは特に限定されず、色素増感太陽電池の透過率および特性についての必要性に従って変更し得る。好ましくは、透明基板の材質はガラスである。
【００２３】
さらに、本発明の色素増感太陽電池において、透明導電層の材質は、酸化インジウムスズ（ITO）、フッ素ドープ酸化スズ（FTO）、ZnO-Ga2O3、ZnO-Al2O3またはスズ系酸化物であり得る。
【００２４】
加えて、本発明の色素増感太陽電池において、多孔性半導電層は半導体微粒子より作られる。好適な半導体微粒子は、Si、TiO2、SnO2、ZnO、WO3、Nb2O5、TiSrO3およびそれらの組み合わせを含んでもよい。好ましくは、半導体微粒子はTiO2より作られる。半導体微粒子の平均径は、5〜500nmであってもよい。好ましくは、半導体微粒子の平均径は、10〜50nmである。さらに、多孔性半導電層の厚さは5〜25μmである。
【００２５】
さらに、色素増感太陽電池の陰極の材質は、特に限定されないが、導電性を有するあらゆる材質を含んでもよい。或いは、陰極の材質は、陰極の表面上に形成された導電層が存在すれば、絶縁体であり得、ここで陰極の表面は光陽極に面する。陰極の材質は、電気化学的安定性を有するあらゆる材質であり得る。陰極の材質に好適な、非限定的な例としては、Pt、Au、またはC等が挙げられる。
【００２６】
さらに、色素増感太陽電池の電解質層に使用される材質は、特に限定されないが、電子および／または空孔を移動させ得る、あらゆる材質であり得る。
【００２７】
一方、本発明はさらに、色素溶液であって、(A)上記の色素化合物および(B)有機溶媒を含み、色素化合物の含量は0.01〜1重量％であり、有機溶媒の含量は99.99〜99重量％であり、有機溶媒は、アセトニトリル、メタノール、エタノール、プロパノール、ブタノール、ジメチルホルムアミドおよびN-メチル-2-ピロリジノンより成る群から選択される、色素溶液を提供する。
【００２８】
本発明の他の目的、優位点および新規な特徴は、添付の図面と併せて、以下の詳細な記述から、より明らかになるであろう。
【発明を実施するための形態】
【００２９】
本発明の色素化合物は、スキーム１〜３によって合成し得る。
【００３０】
【化２１】
2010116561.tif 000023
(i) K2CO3, DMF.
(ii) PdCl2(dppf), 5-ホルミル-2-チオフェンボロン酸または4-ホルミルフェニルボロン酸, K2CO3, CH3OH/トルエン.
(iii) シアノ酢酸, ピペリジン, CH3CN.
【００３１】
スキーム１に示す通り、7-ブロモ-9H-フルオレン-2-イルアミンを1-ヨードブタンと反応させて、(7-ブロモ-9H-フルオレン-2-イル)-ジブチルアミン(11)を形成する。その後、鈴木カップリング反応によって、(7-ブロモ-9H-フルオレン-2-イル)-ジブチルアミン(11)を5-ホルミル-2-チオフェンボロン酸と反応させて、5-(7-ジブチルアミノ-9H-フルオレン-2-イル)-チオフェン-2-カルバルデヒド(12a)を得る。最後に、アセトニトリル中、ピペリジンを触媒として用いて、5-(7-ジブチルアミノ-9H-フルオレン-2-イル)-チオフェン-2-カルバルデヒド(12a)をシアノ酢酸と反応させて、2-シアノ-3-[5-(7-ジブチルアミノ-9H-フルオレン-2-イル)-チオフェン-2-イル]-アクリル酸(13a)を得る。
【００３２】
【化２２】
2010116561.tif 000024
(ii) PdCl2(dppf), 5-ホルミル-2-チオフェンボロン酸または4-ホルミルフェニルボロン酸, K2CO3, CH3OH/トルエン.
(iii) シアノ酢酸, ピペリジン, CH3CN. 
(iv) KOtBu/K2CO3, 1,4-ジオキサン/DMF. 
【００３３】
スキーム２に示す通り、7-ブロモ-9H-フルオレン-2-イルアミンを1-ヨードブタンと反応させて、(7-ブロモ-9,9-ジブチル-9H-フルオレン-2-イル)-ジブチルアミン(21)を形成する。次に、鈴木カップリング反応により、(7-ブロモ-9,9-ジブチル-9H-フルオレン-2-イル)- ジブチルアミン(21)を5-ホルミル-2-チオフェンボロン酸と反応させて、5-(9,9-ジブチル-7-ジブチルアミノ-9H-フルオレン-2-イル)-チオフェン-2-カルバルデヒド(22a)を得る。最後に、アセトニトリル中、ピペリジンを触媒として用いて、5-(9,9-ジブチル-7-ジブチルアミノ-9H-フルオレン-2-イル)-チオフェン-2-カルバルデヒド(22a)をシアノ酢酸と反応させて、2-シアノ-3-[5-(9,9-ジブチル-7-ジブチルアミノ-9H-フルオレン-2-イル)- チオフェン-2-イル]-アクリル酸(23a)を得る。
【００３４】
【化２３】
2010116561.tif 000025
(ii) PdCl2(dppf), 5-ホルミル-2-チオフェンボロン酸または4-ホルミルフェニルボロン酸, K2CO3, CH3OH/トルエン.
(iii) シアノ酢酸, ピペリジン, CH3CN.
(v) KOtBu, THF.
(vi) CuCl, 1,10-フェナントロリン, KOH, トルエン.
【００３５】
スキーム３に示す通り、7-ブロモ-9H-フルオレン-2-イルアミンを1-ヨードブタンと反応させて、7-ブロモ- 9,9-ジブチル-9H-フルオレン-2-イルアミン(31)を形成し；2-ヨード-9H-フルオレンを1-ヨードブタンと反応させて、9,9-ジブチル-2-ヨード-9H-フルオレン(32)を形成する。次に、ウルマンカップリング反応によって、7-ブロモ-9,9-ジブチル-9H- フルオレン-2-イルアミン(31)を9,9-ジブチル-2-ヨード-9H-フルオレン(32)と反応させて、(7-ブロモ-9,9-ジブチル-9H-フルオレン- 2-イル)-ビス-(9,9-ジブチル-9H-フルオレン-2-イル)アミン(33)を得る。次に、鈴木カップリング反応によって、(7-ブロモ-9,9-ジブチル-9H-フルオレン-2-イル)-ビス-(9,9-ジブチル-9H-フルオレン-2-イル)アミン(33)を5-ホルミル-2-チオフェンボロン酸と反応させて、5-[7-[ビス-(9,9-ジブチル-9H-フルオレン-2-イル)アミノ]-9,9-ジブチル-9H-フルオレン-2-イル]-チオフェン-2-カルバルデヒド(34a)を得る。最後に、アセトニトリル中、ピペリジンを触媒として用いて、5-[7-[ビス-(9,9-ジブチル-9H-フルオレン-2-イル)アミノ]-9,9-ジブチル-9H-フルオレン-2-イル]-チオフェン-2-カルバルデヒド(34a)をシアノ酢酸と反応させて、3-(5-[7-[ビス-(9,9-ジブチル-9H-フルオレン-2-イル)アミノ]-9,9-ジブチル-9H-フルオレン-2-イル]-チオフェン-2-イル)-2-シアノ-アクリル酸(35a)を得る。
【００３６】
本発明の色素増感太陽電池の製造方法は特に限定されず、本発明の色素増感太陽電池は当業界で知られている方法で製造し得る。
【００３７】
透明基板の材質は、基板の材質が透明材質であれば、特に限定されない。好ましくは、透明基板の材質は、良好な耐湿性、耐溶剤性および耐候性を有する透明材質である。従って、色素増感太陽電池は、透明基板によって外界からの湿度および気体に耐え得る。透明基板の具体例としては、限定されないが、石英およびガラス等の透明無機基板；ポリ（エチレンテレフタレート）（PET）、ポリ（エチレン2,6-ナフタレート）（PEN）、ポリカーボネート（PC）、ポリエチレン（PE）、ポリプロピレン（PP）、およびポリイミド（PI）等の透明プラスチック基板が挙げられる。さらに、透明基板の厚さは特に限定されず、色素増感太陽電池の透過率および特性についての必要性に従って変更し得る。一つの具体的な態様において、透明基板の材質はガラス基板である。
【００３８】
さらに、透明導電層の材質は、酸化インジウムスズ（ITO）、フッ素ドープ酸化スズ（FTO）、ZnO-Ga2O3、ZnO-Al2O3またはスズ系酸化物であり得る。一つの具体的な態様において、フッ素ドープ酸化スズが透明導電層に使用される。
【００３９】
加えて、多孔性半導電層は半導体微粒子より作られる。好適な半導体微粒子は、Si、TiO2、SnO2、ZnO、WO3、Nb2O5、TiSrO3およびそれらの組み合わせを含んでもよい。初めに、半導体微粒子をペーストの形態に調製し、その後、ペーストを透明導電性基板上にコートする。ここで使用されるコーティング法は、ブレードコーティング、スピンコーティング、吹き付け塗装またはウェッティング塗装であり得る。さらに、コーティングは、好適な厚さを有する多孔性半導体層を得るため、一回または数回実施し得る。半導体層は、単層または多層であり得、ここで多層の各層は、種々の直径の半導体微粒子により形成される。例えば、直径5〜50nmの半導体微粒子を厚さ5〜20μmにコートした後、その上に、直径200〜400nmの半導体微粒子を厚さ3〜5μmにコートする。コート基材を50〜100℃で乾燥後、コート基材を400〜500℃で30分間焼結し、多層の半導体層を得る。
【００４０】
色素化合物は好適な溶媒に溶解して、色素溶液を調製し得る。好適な溶媒としては、限定されないが、アセトニトリル、メタノール、エタノール、プロパノール、ブタノール、ジメチルホルムアミド、N-メチル-2-ピロリジノンおよびこれらの組み合わせが挙げられる。ここで、半導体層でコートした透明基板を色素溶液に浸して、色素溶液中の色素を半導体層に完全に吸収させる。色素の吸収が完了した後、半導体層でコートした透明基板を取り出して乾燥する。最後に、色素増感太陽電池のための光陽極を得る。
【００４１】
また、色素増感太陽電池の陰極の材質は、特に限定されないが、導電性を有するあらゆる材質を含んでもよい。或いは、陰極の材質は、陰極の表面上に形成された導電層が存在すれば、絶縁体であり得、ここで陰極の表面は光陽極に面する。陰極の材質は、電気化学的安定性を有する材質であり得る。陰極の材質に好適な、非限定的な例としては、Pt、Au、またはC等が挙げられる。
【００４２】
さらに、色素増感太陽電池の電解質層に使用される材質は、特に限定されないが、電子および／または空孔を移動させ得る、あらゆる材質であり得る。加えて、液体電解質は、ヨウ素含有アセトニトリル溶液、ヨウ素含有N-メチル-2-ピロリジノン溶液、またはヨウ素含有3-メトキシプロピオニトリル溶液であり得る。一つの具体的な態様では、液体の電解質は、ヨウ素含有アセトニトリル溶液であり得る。
【００４３】
本発明の色素増感太陽電池の一つの具体的な製造方法を以下に示す。
【００４４】
初めに、直径20〜30nmのTiO2粒子を含有するペーストを、フッ素ドープ酸化スズ（FTO）で覆ったガラス基板上に1回または数回コートする。次に、コートしたガラス基板を450℃で30分間焼結する。
【００４５】
アセトニトリルとt-ブタノール（1:1 v/v）の混合物中に色素化合物を溶解し、色素溶液を調製する。その後、上記の多孔性TiO2層を有するガラス基板を、色素溶液に浸す。多孔性TiO2層が色素溶液中の色素を完全に吸収した後、得られたガラス基板を取り出し、乾燥する。最後に、光陽極を得る。
【００４６】
フッ素ドープ酸化スズで覆ったガラス基板にドリルで穴を開け、直径0.75mmの注入口を形成するが、ここで注入口は電解質を注入するために使用する。次に、H2PtCl6溶液を、フッ素ドープ酸化スズで覆ったガラス基板上にコートし、ガラス基板を15分間400℃に加熱して、陰極を得る。
【００４７】
続いて、厚さ60μmの熱可塑性高分子層を、光陽極と陰極の間に配置する。これらの二つの電極を120〜140℃で押圧して、互いに接着する。
【００４８】
次に、電解質を注入するが、ここで電解質はを0.03M I2／0.3M LiI／0.5M t-ブチルピリジンを含有するアセトニトリル溶液である。注入口を熱可塑性高分子層で塞いだ後、本発明の色素増感太陽電池を得る。
【００４９】
以下の実施例は、本発明の説明を目的とするものである。しかし、本発明の範囲は、本明細書に添付した特許請求の範囲の通り規定されるべきであり、以下の実施例は、多少なりとも本発明の範囲を限定すると解釈するべきではない。本明細書において、色素化合物の分子は、遊離酸の形態で表される。しかし、本発明の色素化合物の実際の形態は、塩であってもよく、より適切には、アルカリ金属塩または第４級アンモニウム塩であってもよい。特に説明がない限り、実施例で用いる部分単位およびパーセントは重量で計算し、温度は摂氏（℃）で表される。重量部と容量部の関係は、キログラムとリットルの関係と同様である。
【００５０】
次に、本発明の色素化合物の製造方法を、スキーム１〜３を参照して説明する。
【実施例】
【００５１】
実施例１
(7-ブロモ-9H-フルオレン-2-イル)-ジブチルアミン(11)の合成
N2雰囲気下、0.52部の7-ブロモ-9H-フルオレン-2-イルアミン、1.47部の1-ヨードブタン、および1.38部の炭酸カリウムを、15部の無水ジメチルホルムアミド中に加え、撹拌して混合した。その後、反応混合物を120℃に加熱し、24時間反応させた。反応混合物を冷却後、反応を停止するために水を反応混合物に注ぎ、ジエチルエーテルを用いて生成物を抽出し、硫酸マグネシウムで脱水した。溶媒を除去した後、残留物をカラムクロマトグラフィー法で、溶離液としてジクロロメタン／ヘキサン共溶媒を用いて精製して、本実施例の化合物(11)を得た。この化合物は黄褐色固体の形態であり、この化合物の収率は85％であった。
【００５２】
実施例２
5-(7-ジブチルアミノ-9H-フルオレン-2-イル)-チオフェン-2-カルバルデヒド(12a)の合成
N2雰囲気下、0.37部の(7-ブロモ-9H-フルオレン-2-イル)-ジブチルアミン(11)、0.19部の5-ホルミル-2-チオフェンボロン酸、0.41部の炭酸カリウム、および0.16部のPdCl2(dppf)を、5部のトルエンおよび5部のCH3OH中に加え、撹拌して混合した。その後、反応混合物を60℃に加熱し、18時間反応させた。反応混合物を水で冷却後、ジエチルエーテルを用いて生成物を抽出し、硫酸マグネシウムで脱水した。溶媒を除去した後、残留物をクロマトグラフィー法で、溶離液としてジクロロメタン／ヘキサン共溶媒を用いて精製して、本実施例の化合物(12a)を得た。この化合物は濃橙色(tangerine)固体の形態であり、この化合物の収率は61％であった。
【００５３】
実施例３
4-(7-ジブチルアミノ-9H-フルオレン-2-イル)-ベンズアルデヒド(12b)の合成
本実施例の色素化合物の製造方法は、5-ホルミル-2-チオフェンボロン酸を0.18部の4-ホルミルフェニルボロン酸に置換した以外は、実施例２に記載した方法と同様であり、本実施例の化合物(12b)を得る。この化合物は黄色固体の形態であり、この化合物の収率は53％であった。
【００５４】
実施例４
2-シアノ-3-[5-(7-ジブチルアミノ-9H-フルオレン-2-イル)-チオフェン-2-イル]-アクリル酸(13a)の合成
N2雰囲気下、0.18部の5-(7-ジブチルアミノ-9H-フルオレン-2-イル)-チオフェン-2-カルバルデヒド(12a)、0.05部のシアノ酢酸、および0.017部のピペリジンを、アセトニトリル中に加え、撹拌して混合した。その後、反応混合物を90℃に加熱し、6時間反応させた。反応混合物を室温に冷却後、反応混合物を濾過して固体を得た。次に、この固体を水、エーテル、およびアセトニトリルで連続して洗浄し、暗赤色固体を得た。最後に、この粗生成物をカラムクロマトグラフィー法で、溶離液としてジクロロメタン／メタノール共溶媒を用いて精製して、この実施例の化合物(13a)を得た。この化合物は暗赤色固体の形態であり、この化合物の収率は73％であった。
【００５５】
実施例５
2-シアノ-3-[4-(7-ジブチルアミノ-9H-フルオレン-2-イル)-フェニル]-アクリル酸(13b)の合成
本実施例の色素化合物の製造方法は、5-(7-ジブチルアミノ-9H-フルオレン-2-イル)-チオフェン-2-カルバルデヒド(12a)を0.18部の4-(7-ジブチルアミノ-9H-フルオレン-2-イル)-ベンズアルデヒド(12b)に置換した以外は、実施例４に記載した方法と同様であり、本実施例の化合物(13b)を得る。この化合物は暗赤色固体の形態であり、この化合物の収率は78％であった。
【００５６】
実施例６
(7-ブロモ-9,9-ジブチル-9H-フルオレン-2-イル)-ジブチルアミン(21)の合成
N2雰囲気下、0.52部の7-ブロモ-9H-フルオレン-2-イルアミン、2.21部の1-ヨードブタン、0.67部のカリウムt-ブトキシド、および0.83部の炭酸カリウムを、10部の無水ジメチルホルムアミドおよび10部の1,4-ジオキサン中に加え、撹拌して混合した。その後、反応混合物を95℃に加熱し、24時間反応させた。反応混合物を冷却後、水を反応混合物中に注いで反応を停止し、ジエチルエーテルを用いて生成物を抽出し、硫酸マグネシウムで脱水した。溶媒を除去した後、残留物をカラムクロマトグラフィー法で、溶離液としてジクロロメタン／ヘキサン共溶媒を用いて精製して、本実施例の化合物(21)を得た。この化合物は淡黄色固体の形態であり、この化合物の収率は83％であった。
【００５７】
実施例７
5-(9,9-ジブチル-7-ジブチルアミノ-9H-フルオレン-2-イル)-チオフェン-2-カルバルデヒド(22a)の合成
本実施例の色素化合物の製造方法は、(7-ブロモ-9H-フルオレン-2-イル)-ジブチルアミン(11)を0.49部の(7-ブロモ-9,9-ジブチル-9H-フルオレン-2-イル)-ジブチルアミン(21)に置換した以外は、実施例２に記載した方法と同様であり、本実施例の化合物(22a)を得る。この化合物は濃橙色固体の形態であり、この化合物の収率は52％であった。
【００５８】
実施例８
4-(9,9-ジブチル-7-ジブチルアミノ-9H-フルオレン-2-イル)-ベンズアルデヒド(22b)の合成
本実施例の色素化合物の製造方法は、5-ホルミル-2-チオフェンボロン酸を0.18部の4-ホルミルフェニルボロン酸に置換した以外は、実施例７に記載した方法と同様であり、本実施例の化合物(22b)を得る。この化合物は黄色固体の形態であり、この化合物の収率は61％であった。
【００５９】
実施例９
2-シアノ-3-[5-(9,9-ジブチル-7-ジブチルアミノ-9H-フルオレン-2-イル)-チオフェン-2-イル]-アクリル酸(23a)の合成
本実施例の色素化合物の製造方法は、5-(7-ジブチルアミノ-9H-フルオレン-2-イル)-チオフェン-2-カルバルデヒド(12a)を0.23部の5-(9,9-ジブチル-7-ジブチルアミノ-9H-フルオレン-2-イル)-チオフェン-2-カルバルデヒド(22a)に置換した以外は、実施例４に記載した方法と同様であり、本実施例の化合物(23a)を得る。この化合物は赤色固体の形態であり、この化合物の収率は86％であった。
【００６０】
実施例１０
2-シアノ-3-[4-(9,9-ジブチル-7-ジブチルアミノ-9H-フルオレン-2-イル)- フェニル]-アクリル酸(23b)の合成
本実施例の色素化合物の製造方法は、5-(9,9-ジブチル-7-ジブチルアミノ-9H-フルオレン-2-イル)-チオフェン-2-カルバルデヒド(22a)を0.23部の4-(9,9-ジブチル-7-ジブチルアミノ-9H-フルオレン-2-イル)-ベンズアルデヒド(22b)に置換した以外は、実施例９に記載した方法と同様であり、本実施例の化合物(23b)を得る。この化合物は濃橙色固体の形態であり、この化合物の収率は68％であった。
【００６１】
実施例１１
7-ブロモ-9,9-ジブチル-9H-フルオレン-2-イルアミン(31)の合成
N2雰囲気下、0.52部の7-ブロモ-9H-フルオレン-2-イルアミン、2.21部の1-ヨードブタン、および1.35部のカリウムt-ブトキシドを、20部の無水テトラヒドロフラン中に加え、撹拌して混合した。その後、反応混合物を50℃に加熱し、18時間反応させた。反応混合物を冷却後、水を用いて反応を停止し、ジエチルエーテルで生成物を抽出し、硫酸マグネシウムで脱水した。溶媒を除去した後、残留物をカラムクロマトグラフィー法で、溶離液としてジクロロメタン／ヘキサン共溶媒を用いて精製して、本実施例の化合物(31)を得た。この化合物は黄褐色固体の形態であり、この化合物の収率は79％であった。
【００６２】
実施例１２
9,9-ジブチル-2-ヨード-9H-フルオレン(32)の合成
N2雰囲気下、0.58部の2-ヨード-9H-フルオレン、1.10部の1-ヨードブタン、および0.67部のカリウムt-ブトキシドを、15部の無水テトラヒドロフラン中に加え、撹拌して混合した。その後、反応混合物を50℃に加熱し、12時間反応させた。反応混合物を冷却後、水を反応混合物中に注いで反応を停止し、ジエチルエーテルを用いて生成物を抽出し、硫酸マグネシウムで脱水した。溶媒を除去した後、残留物をカラムクロマトグラフィー法で、溶離液としてヘキサンを用いて精製して、本実施例の化合物(32)を得た。この化合物は淡黄色固体の形態であり、この化合物の収率は94％であった。
【００６３】
実施例１３
(7-ブロモ-9,9-ジブチル-9H-フルオレン-2-イル)-ビス-(9,9-ジブチル-9H-フルオレン-2-イル)アミン(33)の合成
N2雰囲気下、0.37部の7-ブロモ-9,9-ジブチル-9H-フルオレン-2-イルアミン(31)、0.89部の9,9-ジブチル-2-ヨード-9H-フルオレン(32)、0.17部の水酸化カリウム、0.11部の1,10-フェナントロリン、および0.03部の塩化第一銅を、10部のトルエン中に加え、撹拌して混合した。その後、反応混合物を120℃に加熱し、還流下24時間反応させた。反応を水で停止した後、ジエチルエーテルを用いて生成物を抽出し、硫酸マグネシウムで脱水した。溶媒を除去した後、残留物をカラムクロマトグラフィー法で、溶離液としてジクロロメタン／ヘキサン共溶媒を用いて精製して、本実施例の化合物(33)を得た。この化合物は濃橙色固体の形態であり、この化合物の収率は57％であった。
【００６４】
実施例１４
5-[7-[ビス-(9,9-ジブチル-9H-フルオレン-2-イル)アミノ]-9,9-ジブチル-9H-フルオレン-2-イル]-チオフェン-2-カルバルデヒド(34a)の合成
本実施例の色素化合物の製造方法は、(7-ブロモ-9H-フルオレン-2-イル)-ジブチルアミン(11)を0.92部の(7-ブロモ-9,9-ジブチル-9H-フルオレン-2-イル)-ビス-(9,9-ジブチル-9H-フルオレン-2-イル) アミン(33)に置換した以外は、実施例２に記載した方法と同様であり、本実施例の化合物(34a)を得る。この化合物は濃橙色固体の形態であり、この化合物の収率は38％であった。
【００６５】
実施例１５
4-[7-[ビス-(9,9-ジブチル-9H-フルオレン-2-イル)-アミノ]-9,9-ジブチル-9H-フルオレン-2-イル]-ベンズアルデヒド(34b)の合成
本実施例の色素化合物の製造方法は、5-ホルミル-2-チオフェンボロン酸を0.18部の4-ホルミルフェニルボロン酸に置換した以外は、実施例１４に記載した方法と同様であり、本実施例の化合物(34b)を得る。この化合物は黄色固体の形態であり、この化合物の収率は48％であった。
【００６６】
実施例１６
3-(5-[7-[ビス-(9,9-ジブチル-9H-フルオレン-2-イル)アミノ]-9,9-ジブチル-9H-フルオレン-2-イル]-チオフェン-2-イル)-2-シアノ-アクリル酸(35a)の合成
本実施例の色素化合物の製造方法は、5-(7-ジブチルアミノ-9H-フルオレン-2-イル)-チオフェン-2-カルバルデヒド(12a)を0.41部の5-[7-[ビス-(9,9-ジブチル-9H-フルオレン-2-イル)アミノ]-9,9-ジブチル-9H-フルオレン-2-イル]-チオフェン-2-カルバルデヒド(34a)に置換した以外は、実施例４に記載した方法と同様であり、本実施例の化合物(35a)を得る。この化合物は濃橙色固体の形態であり、この化合物の収率は51％であった。
【００６７】
実施例１７
3-(4-[7-[ビス-(9,9-ジブチル-9H-フルオレン-2-イル)アミノ]-9,9-ジブチル-9H-フルオレン-2-イル]-フェニル)-2-シアノ-アクリル酸(35b)の合成
本実施例の色素化合物の製造方法は、5-[7-[ビス-(9,9-ジブチル-9H-フルオレン-2-イル)アミノ]-9,9-ジブチル-9H-フルオレン-2-イル]-チオフェン-2-カルバルデヒド(34a)を0.42部の4-[7-[ビス-(9,9-ジブチル-9H-フルオレン-2-イル)-アミノ]-9,9-ジブチル-9H-フルオレン-2-イル]-ベンズアルデヒド(34b)に置換した以外は、実施例１６に記載した方法と同様であり、本実施例の化合物(35b)を得る。この化合物は濃橙色固体の形態であり、この化合物の収率は65％であった。
【００６８】
実施例１８
色素増感太陽電池の製造
直径20〜30nmのTiO2粒子を含有するペーストで、フッ素ドープ酸化スズ（FTO）で覆ったガラス基板を1回または数回コートしたが、ここでガラス基板の厚さは4mmであり、ガラス基板の電気抵抗は10Ω/□である。次に、コートしたガラス基板を450℃で30分間焼結し、焼結多孔性TiO2層の厚さは10〜12μmであった。
【００６９】
実施例４で製造した色素化合物をアセトニトリルとt-ブタノール（1:1 v/v）の混合物中に溶解し、0.5mMの色素化合物を含有する色素溶液を調製した。その後、上記の多孔性TiO2層で覆ったガラス基板を色素溶液に浸して、色素を多孔性TiO2層上に付着させた。16〜24時間後、得られたガラス基板を取り出し、乾燥して、光陽極を得た。
【００７０】
フッ素ドープ酸化スズで覆ったガラス基板にドリルで穴を開け、直径0.75mmの注入口を形成し、ここで注入口は電解質を注入するために使用した。次に、H2PtCl6溶液（1mlエタノール中に2mgのPt）で、フッ素ドープ酸化スズで覆ったガラス基板をコートし、得られたガラス基板を15分間400℃に加熱して、陰極を得た。
【００７１】
続いて、厚さ60μmの熱可塑性高分子層を、光陽極と陰極の間に配置した。これらの二つの電極を120〜140℃で押圧して、互いに接着した。
【００７２】
次に、電解質を注入したが、ここで電解質はを0.03M I2／0.3M LiI／0.5M t-ブチルピリジンを含有するアセトニトリル溶液であった。注入口を熱可塑性高分子層で塞いだ後、本発明の色素増感太陽電池を得た。
【００７３】
実施例１９
色素増感太陽電池の製造
本実施例の色素増感太陽電池の製造方法は、実施例４で製造した色素化合物を実施例５で製造した色素化合物に置換した以外は、実施例１８に記載した方法と同様である。
【００７４】
実施例２０
色素増感太陽電池の製造
本実施例の色素増感太陽電池の製造方法は、実施例４で製造した色素化合物を実施例９で製造した色素化合物に置換した以外は、実施例１８に記載した方法と同様である。
【００７５】
実施例２１
色素増感太陽電池の製造
本実施例の色素増感太陽電池の製造方法は、実施例４で製造した色素化合物を実施例１０で製造した色素化合物に置換した以外は、実施例１８に記載した方法と同様である。
【００７６】
実施例２２
色素増感太陽電池の製造
本実施例の色素増感太陽電池の製造方法は、実施例４で製造した色素化合物を実施例１６で製造した色素化合物に置換した以外は、実施例１８に記載した方法と同様である。
【００７７】
実施例２３
色素増感太陽電池の製造
本実施例の色素増感太陽電池の製造方法は、実施例４で製造した色素化合物を実施例１７で製造した色素化合物に置換した以外は、実施例１８に記載した方法と同様である。
【００７８】
試験方法および結果
UV-可視スペクトル
溶媒としてジメチルホルムアミドを使用して、実施例４、実施例５、実施例９、実施例１０、実施例１６および実施例１７で製造した色素化合物を1.0×10-5M含有する色素溶液を調製した。次に、各色素溶液のUV-可視スペクトルを測定した。
【００７９】
光電特性試験
実施例１８〜２３で製造した色素増感太陽電池の、短絡回路電流(JSC)、開路電圧(VOC)、充填係数(FF)、光電変換効率(η)、および量子効率(IPCE)を、AM 1.5の誘導光の照明下で測定した。試験結果を以下の表１に示す：
【００８０】
【表１】
2010116561.tif 000026
【００８１】
表１に示す結果より、本発明の色素化合物は、高いモル吸光係数を有する。従って、本発明の色素化合物を使用する色素増感太陽電池は良好な光電変換効率を有する。
【００８２】
結論として、本発明は、目的、方法および効率、またはさらに技術および研究および計画等のいくつかの点で、従来技術と異なる。本発明については、その好ましい態様に関して説明したが、本発明は、本明細書の後で特許請求した通りの発明の範囲を逸脱することなく、多数の他の可能な修正および変化がなされ得る。従って、本発明の範囲は、本明細書に添付した特許請求の範囲の通り規定されるべきであり、上記の実施例はいかなる点でも本発明の範囲を限定するものとして解釈されるべきではない。